(57)【要約】【課題】光の散乱性を高める顔料や微粒子を添加しなくても、基材だけで優れた反射特性を有するポリプロピレン系反射シートを提供する。  【解決手段】下記の（ａ）成分と（ｂ）成分の混合物を主成分とし、各成分の割合が質量比で（ａ）／（ｂ）＝７０／３０〜９０／１０となるポリプロピレン系樹脂組成物から構成され、加圧ガスを用いて多孔化されてなるシートであって、該シートの波長５５０ｎｍにおける反射率が９７％以上であることを特徴とするポリプロピレン系反射シート。（ａ）成分：結晶融解ピーク温度が１５０℃以上である結晶性ポリプロピレン系樹脂（ｂ）成分：ビニル芳香族化合物と共役ジエンとの共重合体またはその水素添加誘導体【選択図】図１
2008224963.tif 000002
【特許請求の範囲】
【請求項１】
下記の（ａ）成分と（ｂ）成分の混合物を主成分とし、各成分の割合が質量比で（ａ）／（ｂ）＝７０／３０〜９０／１０となるポリプロピレン系樹脂組成物から構成され、加圧ガスを用いて多孔化されてなるシートであって、該シートの波長５５０ｎｍにおける反射率が９７％以上であることを特徴とするポリプロピレン系反射シート。
（ａ）成分：結晶融解ピーク温度が１５０℃以上である結晶性ポリプロピレン系樹脂
（ｂ）成分：ビニル芳香族化合物と共役ジエンとの共重合体またはその水素添加誘導体
【請求項２】
前記（ｂ）成分は、ガラス転移温度が０℃以下であることを特徴とする請求項１記載のポリプロピレン系反射シート。
【請求項３】
前記（ｂ）成分は、スチレン含有量が５〜２５質量％であるスチレン・共役ジエン系ランダム共重合体の水素添加誘導体であることを特徴とする請求項１又は２記載のポリプロピレン系反射シート。
【請求項４】
前記加圧ガスが二酸化炭素であることを特徴とする請求項１〜３のいずれか１項に記載のポリプロピレン系反射シート。
【請求項５】
請求項１〜４のいずれか１項に記載のポリプロピレン系反射シートを、金属板もしくは樹脂板に被覆してなることを特徴とする反射板。
【発明の詳細な説明】
【技術分野】
【０００１】
本発明は、反射シートに関し、特に液晶表示装置、照明器具、照明看板等に使用される反射シートに関するものである。また、前記反射シートを金属板もしくは樹脂板に被覆してなり、液晶表示装置、照明器具、照明看板等に使用される反射板に関するものである。
【背景技術】
【０００２】
近年、液晶表示装置用の反射板、投影用スクリーンや面状光源の部材、照明器具用反射板及び照明看板用反射板等の分野で、反射シートが使用されている。例えば、液晶ディスプレイの反射板では装置の大画面化及び表示性能の高度化の要求から、少しでも多くの光を液晶に供給してバックライトユニットの性能を向上させるために、高い反射性能の反射シートが求められている。
【０００３】
反射シートとして、特許文献１には、ポリプロピレン樹脂に、無機充填剤を添加して延伸させた多孔性シートが開示されているが、無機充填剤を６０％以上添加して延伸することが必要であり、製膜安定性に劣るという問題があった。
【０００４】
また、特許文献２〜５には、ポリオレフィン系樹脂に無機充填剤を混合して延伸させた反射シートが開示されているが、延伸性を改良するための工夫、例えば加工助剤を添加する等の工夫が必要であり、更に延伸によって反射特率は向上するものの、出来たフィルムの配向緩和現象に起因する経時的もしくは加熱環境下による寸法変化が大きい等の問題があった。
【０００５】
ここで、延伸せずに多孔シートを得る方法として、化学発泡法や物理発泡法による発泡技術が挙げられる。化学発泡法は、低分子量の化学発泡剤を混合し、発泡剤の分解温度以上に加熱することにより発泡成形する方法である。また、物理発泡法は、ブタン等の低沸点有機化合物を供給して混練した後、低圧域に押し出すことにより発泡成形する方法である。この方法は、樹脂中への発泡剤の添加量を調整すれば、低倍率から高倍率までの種々の発泡体を容易に製造することができるという特徴を有する。
【０００６】
このようなブタンを用いた押出発泡からなる発泡シートの例として、例えば、特許文献６には、特定のポリプロピレン系樹脂とプロピレン−α−オレフィン共重合体からなるプロピレン系樹脂発泡シートが開示されており、該プロピレン系発泡シートよりも微細気泡を有する合成樹脂発泡シートを積層することによって、連続気泡率が低く機械的性質に優れ、尚且つ外観が美麗なプロピレン系樹脂発泡体が得られることが開示されている。
【０００７】
【特許文献１】特開平１１−１７４２１３号公報
【特許文献２】特開平７−２３０００４号公報
【特許文献３】特開平７−２８７１１０号公報
【特許文献４】特開平８−２６２２０８号公報
【特許文献５】特開平１１−１４９８１６号公報
【特許文献６】特開平０６−０２３８９５号公報
【発明の開示】
【発明が解決しようとする課題】
【０００８】
高い反射性能を有する反射シートを得るために、上記の特許文献１〜５のように延伸によって多孔化した場合には、製膜安定性や経時的もしくは加熱環境下による寸法変化の問題があった。
【０００９】
一方、発泡による多孔化の場合にも問題があった。化学発泡法では、化学発泡剤の種類によっては分解時の残留物が生じることがあり、そのため、得られる発泡体が変色したり、食品衛生上等の問題を生じやすい。また、化学発泡剤自体が粒度分布を有しているため、樹脂を溶融押出すると、得られる成形体の厚みや密度が不均一になる等の問題が生じる。
【００１０】
また、物理発泡法によっても、例えば上記特許文献６の場合では、気泡サイズが０．３２〜０．７８ｍｍと大きく、反射シート用途としては所望する反射特性を得ることができないものであった。
【００１１】
このような物理発泡法に対して、発泡体の気泡を極微細化することにより、発泡倍率の増加に伴う強度低下の抑制ないしは強度の向上を図る技術としてマイクロセルラープラスチックと呼ばれる技術がある。この方法は、具体的には（１）高圧容器内で熱可塑性樹脂に高圧下で窒素や二酸化炭素など不活性ガスを高圧もしくは超臨界状態で含浸させ、次いで、（２）ガスを含浸させた熱可塑性樹脂を高圧容器より取り出し、オイルバス等で熱可塑性樹脂のガラス転移温度以上の温度まで昇温し、（３）核生成を誘発して気泡成長させることにより微視気泡の発泡体を得るものである。本技術を用いれば、平均粒径が０．５μｍ程度の微細な空孔を形成させることができるものの、単に一般的なポリプロピレンを用いて反射シートのような厚みが１ｍｍ以下のシート状物などを発泡させた場合には、発泡倍率が低く多孔化が不十分なために所望する反射特性が得られないという問題や、シート状物が高圧容器内で変形してしまい元の形状を保持できないといった問題があった。
【００１２】
本発明は、上記問題点を解決すべくなされたものであり、本発明の目的は、光の散乱性を高める顔料や微粒子を添加しなくても、基材だけで優れた反射特性を有するポリプロピレン系反射シートを提供することにある。
【課題を解決するための手段】
【００１３】
本発明らは、鋭意検討を重ねた結果、特定のポリプロピレン系樹脂組成物からなるシートを加圧ガスを用いて多孔化することにより上記課題を解消できることを見出し、本発明を完成するに至った。
すなわち、本発明は以下のとおりである。
（１）下記の（ａ）成分と（ｂ）成分の混合物を主成分とし、各成分の割合が質量比で（ａ）／（ｂ）＝７０／３０〜９０／１０となるポリプロピレン系樹脂組成物から構成され、加圧ガスを用いて多孔化されてなるシートであって、該シートの波長５５０ｎｍにおける反射率が９７％以上であることを特徴とするポリプロピレン系反射シート。
（ａ）成分：結晶融解ピーク温度が１５０℃以上である結晶性ポリプロピレン系樹脂
（ｂ）成分：ビニル芳香族化合物と共役ジエンとの共重合体またはその水素添加誘導体
（２）前記（ｂ）成分は、ガラス転移温度が０℃以下であることを特徴とする（１）記載のポリプロピレン系反射シート。
（３）前記（ｂ）成分は、スチレン含有量が５〜２５質量％であるスチレン・共役ジエン系ランダム共重合体の水素添加誘導体であることを特徴とする（１）または（２）に記載のポリプロピレン系反射シート。
（４）前記加圧ガスが二酸化炭素であることを特徴とする（１）〜（３）のいずれかに記載のポリプロピレン系反射シート。
（５）（１）〜（４）のいずれかに記載のポリプロピレン系反射シートを、金属板もしくは樹脂板に被覆してなることを特徴とする反射板。
【発明の効果】
【００１４】
本発明によれば、優れた光反射性を備え、かつ、寸法安定性に優れた反射シートを得ることができる。さらに、本発明の反射シートを金属板もしくは樹脂板に被覆することにより、高い光反射性を有する反射板を得ることができる。
【発明を実施するための最良の形態】
【００１５】
以下、本発明を詳しく説明する。
なお、本発明における数値範囲の上限値及び下限値は、本発明が特性する数値範囲内から僅かに外れる場合であっても、当該数値範囲内と同様の作用効果を備えている限り本発明の均等範囲に包含するものである。また、本発明における主成分とは、最も多量に含有されている成分のことであり、通常５０質量％以上、好ましくは７０質量％以上、更に好ましくは８０質量％以上含有する成分のことである。
また、本発明においては、「フィルム」と称する場合でも「シート」を含むものとし、「シート」と称する場合でも「フィルム」を含むものとする。
【００１６】
本発明は、下記の（ａ）成分と（ｂ）成分の混合物を主成分とするポリプロピレン系樹脂組成物から構成され、加圧ガスを用いて多孔化されてなるシートである。
（ａ）成分：結晶融解ピーク温度が１５０℃以上である結晶性ポリプロピレン系樹脂
（ｂ）成分：ビニル芳香族化合物と共役ジエンとの共重合体またはその水素添加誘導体
【００１７】
まず、本発明の（ａ）成分について説明する。本発明の（ａ）成分はマトリックスを構成する成分であり、結晶融解ピーク温度が１５０℃以上である結晶性ポリプロピレン系樹脂である。当該結晶性ポリプロピレン系樹脂は、プロピレン単独重合体、プロピレンとエチレン、ブテン、ヘキセン等のα−オレフィンとのブロック共重合体、あるいはそれらとのランダム共重合体、またはその混合物の中から任意に選定されるが、結晶融解ピーク温度が１５０℃以上であることが必要であり、さらに１６０℃以上であることが反射特性と剛性の両立の点で特に好ましい。
【００１８】
結晶融解ピーク温度が１５０℃未満に明瞭に存在するようなブロック共重合体等では、シートが柔軟になりすぎ、ガスを含有させたプロピレン系シートを加熱させる工程には良好な多孔構造を有するが、弾性回復により、経時で空孔が消失してしまうという問題が生じることがある。結晶融解ピーク温度が１５０℃以上に存在すれば、常温での剛性を保ちつつ優れた反射特性を持たせることが可能となるため好ましい。
【００１９】
次に、本発明を構成する（ｂ）成分について説明する。本発明を構成する（ｂ）成分はドメインを構成する成分であり、ビニル芳香族化合物と共役ジエンとの共重合体またはその水素添加誘導体（以下「ＴＰＳ」と略することがある）である。このような共重合体は一般にゴム弾性を有し柔軟で破れ難く、透明性も良好であるという特徴を有しており、また、特にその水素添加誘導体は（ａ）成分との相溶性が良好となり（ａ）成分中に微分散するため好ましい。また、ガラス転移温度が０℃以下であることが好ましく、−２０℃以下であることがさらに好ましい。ガラス転移温度が０℃以下であれば、ガスを含有させたプロピレン系シートを加熱させる工程時の加熱温度範囲を広く設定でき、シートの生産性を向上させることができる。
【００２０】
また、このような共重合体のビニル芳香族化合物と共役ジエンの割合は質量比で３／９７〜４０／６０であることが好ましい。ここで共重合体中のビニル芳香族化合物が３質量％以上であれば、共重合体自体の剛性が低下しすぎることがなく、ペレット化が困難になる等の問題を生じることがない点で好ましい。また、４０質量％以下であれば、ガスを含有させたプロピレン系シートを加熱させる工程時の加熱温度範囲を広く設定でき、シートの生産性を向上させることができる点で好ましい。
【００２１】
ここでビニル芳香族化合物としては、スチレンが代表的なものであるが、α−メチルスチレンなどのスチレン同族体も用い得る。また、共役ジエンとしては、１，３−ブタジエン、イソプレン、１，３−ペンタジエン等がある。また、第３成分として、ビニル芳香族化合物及び共役ジエン以外の成分を少量含んでいても良い。ただし、この共役ジエン部分のビニル結合を主とした二重結合が残った場合の熱安定性や耐候性は極めて悪いので、これを改良するため、二重結合の８０％以上、好ましくは９５％以上に水素を添加したものを用いることが好ましい。
【００２２】
このような共重合体としては、スチレン−ブタジエンブロック共重合エラストマー（旭化成工業（株）商品名「タフプレン」）、スチレン−ブタジエンブロック共重合体の水素添加誘導体（旭化成工業（株）商品名「タフテック」、シェルジャパン（株）商品名「クレイトンＧ」）、スチレン−ブタジエンランダム共重合体の水素添加誘導体（ＪＳＲ（株）商品名「ダイナロン」）、スチレン−イソプレンブロック共重合体の水素添加誘導体（（株）クラレ商品名「ハイブラー」）等として市販されており、これらの共重合体は、各々単独に、または２種以上を混合して使用することができる。
【００２３】
これらのうち、スチレン含有量が５〜２５質量％であるスチレン・共役ジエン系ランダム共重合体の水素添加誘導体を用いることが好ましい。また、共役ジエン部分のビニル結合量が６０％以上、好ましくは６５〜９０％であることが好ましい。これらを用いると、（ａ）成分との相溶性が良好となり、（ａ）成分中に微細に分散させることができるため、反射率向上等の点において有利となる。
【００２４】
なお、本発明に好適に用いることができるスチレン・共役ジエン系ランダム共重合体の水素添加誘導体の詳細な内容及びその製造方法については、特開平２−１５８６４３号、特開平２−３０５８１４号及び特開平３−７２５１２号の各公報に開示されている。また、このような共重合体の具体例としては水素添加スチレンブタジエンラバーの構造を採り、ＨＳＢＲの略称で呼ばれる材料でＪＳＲ（株）商品名「ダイナロン１３２０Ｐ」として市販されている。
【００２５】
本発明では、マトリックスを構成する（ａ）成分である結晶融解ピーク温度が１５０℃以上に存在する結晶性ポリプロピレン系樹脂と、ドメインを構成する（ｂ）成分であるビニル芳香族化合物と共役ジエンとの共重合体またはその水素添加誘導体との関係において、両者の割合が質量比で（ａ）／（ｂ）＝７０／３０〜９０／１０であることが必要である。ここで、ドメインを構成する（ｂ）成分が１０質量％未満では、発泡成形時の核剤としての効果が乏しく、良好な反射特性を得ることが難しい。一方、ドメインを構成する（ｂ）成分が３０質量％を超える組成領域では、シートが柔軟になりすぎ、ガスを含有させたプロピレン系シートを加熱させる工程直後には良好な多孔構造を有するものの、弾性回復によって経時的に空孔が消失してしまうという問題が生じることがある。
【００２６】
尚、本発明のポリプロピレン系樹脂組成物には、本発明の趣旨を超えない範囲において、（ａ）成分と（ｂ）成分の混合物以外に、ポリプロピレンを含む他の樹脂を含んでいてもよい。また、ポリプロピレンの結晶性を調整する目的で必要に応じて結晶核剤、石油樹脂、また滑り性、力学特性、耐紫外線特性等の諸物性を調整、向上させる目的で必要に応じて各種添加剤をそれぞれ適宜配合することができる。
【００２７】
次に、本発明の加圧ガスを含有させる前のポリプロピレン系シートの製造方法について説明する。前記ポリプロピレン系シートの製膜方法としては公知の方法、例えばＴダイを用いる押出キャスト法やカレンダー法、インフレーション法などを採用することができ、特に限定されるものではないが、シートの製膜性や安定生産性などの面からＴダイを用いる押出キャスト法が好ましい。Ｔダイを用いる押出キャスト法での成形温度は組成物の流動特性や製膜性等によって適宜調整されるが、概ね融点以上２６０℃以下、好ましくは１８０〜２３０℃の範囲が好適である。
【００２８】
またポリプロピレン系シートの厚みは１５０〜５００μｍが好適である。シートの厚みが１５０μｍ以上であれば、ガスを含有させたポリプロピレン系シートを加熱させる工程時において、含有したガスがシート表面から拡散してしまうことがなく、良好な多孔構造が発現でき生産性も良好である。また、５００μｍ以下であれば、加圧ガス雰囲気中で長時間保持する必要がなく生産コスト的にも優位である。
【００２９】
次に、本発明のポリプロピレン系シートの多孔化方法について説明する。本発明のポリプロピレン系シートの多孔化方法は、加圧ガスを用いて多孔化させることが重要であり、具体的には得られたポリプロピレン系シートを加圧ガス雰囲気中に保持して、ポリプロピレン系シートにガスを含有させ、次いでガスを含有させたポロプロピレン系シートを加熱させることにより多孔化させる。
【００３０】
本発明に使用できるガスは、以下のものに限定されるものではないが、例えば二酸化炭素、窒素、ヘリウム、アルゴン、亜酸化窒素、エチレン、エタン、テトラフルオロエチレン、パーフルオロエタン、テトラフルオロメタン、トリフルオロメタン、１，１−ジフルオロエチレン、トリフルオロアミドオキシド、シス−ジフルオロジアミン、トランス−ジフルオロジアミン、塩化二フッ化窒素、３重水素化リン、四フッ化二窒素、オゾン、ホスフィン、ニトロシルフルオライド、三フッ化窒素、塩化重水素、塩化水素、キセノン、六フッ化硫黄、フルオロメタン、パ−フルオロエタン、テトラフルオロエタン、ペンタフルオロエタン、テトラフルオロメタン、１，１−ジフルオロエテン、ジボラン、水、テトラフルオロヒドラジン、シラン、四フッ化ケイ素、四水素化ゲルマニウム、三フッ化ホウ素、フッ化カルボニル、クロロトリフルオロメタン、ブロモトリフルオロメタン及びフッ化ビニル等が挙げられる。
【００３１】
なかでも好ましい気体としては、二酸化炭素、窒素、亜酸化窒素、エチレン、エタン、テトラフルオロエチレン、パーフルオロエタン、テトラフルオロメタン、トリフルオロメタン及び１，１−ジフルオロエチレンが挙げられる。
このうち不活性ガスである二酸化炭素、窒素、ヘリウム、アルゴンは非可燃性であり、更に無毒性、安価、ほとんどの樹脂組成物に対して非反応性であるという点から二酸化炭素や窒素が好ましく、樹脂組成物への溶解度が比較的高い二酸化炭素が特に好ましい。
【００３２】
ガスの含有温度及び／または含有圧力としては、含有温度は２０℃〜１２０℃、含有圧力は３０〜２５０ｋｇ／ｃｍ２が好ましい。かかる範囲内であれば、加圧ガスを含有後のシート加熱により良好な多孔状態を得ることができる。
更にガスの含有温度及び／または含有圧力は各ガスにおける超臨界状態又は亜臨界状態となる温度及び／又は圧力とするのが特に好ましい。前記「超臨界状態」とは、気体と液体が共存できる限界の温度（臨界温度）及び圧力（臨界圧力）を越えた状態をさす。「亜臨界状態」とは、圧力または温度が臨界圧力または臨界温度の近傍にある状態を意味する。
好ましくは、臨界温度をＴｃ、臨界圧力をＰｃとすると、温度が０．７Ｔｃ以上又は／及び圧力が０．７Ｐｃ以上である状態（ただし、温度がＴｃ以上及び圧力がＰｃ以上の場合を除く）である。特に圧力または温度のいずれか一方が臨界圧力または臨界温度を越えていることがより好ましい。
【００３３】
超臨界状態または亜臨界状態の流体の密度は液体なみで、拡散は気体なみであるため、樹脂組成物への含有性が非常に高いという特徴を有する。そのため、ポリプロピレン系シートに超臨界又は亜臨界状態の流体を接触させれば、前記ポリプロピレン系シート中に流体が拡散していき含有される。
【００３４】
ポリプロピレン系シートに加圧ガスを含有させる具体的な方法は公知の方法に従って良い。例えば、ポリプロピレン系シートをオートクレーブ等の耐圧容器に入れ、ポリプロピレン系シート及び気体状または液体状のガスを封入する。ついで、耐圧容器圧力を高める。
【００３５】
特に好ましい加圧ガス含有条件としては、例えば二酸化炭素を使用した場合、二酸化炭素の臨界温度が３１．１℃、臨界圧力が７．３８ＭＰａであるから、温度は常温のまま圧力を７ＭＰａ以上とすることが好ましい。例えば窒素を使用した場合、窒素の臨界温度が−１４７℃、臨界圧力が３．４０ＭＰａであるから、温度は常温のまま圧力を３ＭＰａ以上とすることが好ましい。例えば、亜酸化窒素を使用した場合、亜酸化窒素の臨界温度が３６．４℃、臨界圧力が７．２４ＭＰａであるから、温度は常温のまま圧力を７ＭＰａ以上とすることが好ましい。例えばエチレンを使用した場合、エチレンの臨界温度が９．２℃、臨界圧力が５．０４ＭＰａであるから、温度を１０℃以上とし、圧力を５ＭＰａ以上とすることが好ましい。例えばエタンを使用した場合、エタンの臨界温度が３２度、臨界圧力が４．８８ＭＰａであることから、温度は常温のまま圧力を４．５ＭＰａ以上とすることが好ましい。
【００３６】
加圧ガスを含有させる時間は、マトリックスを構成する（ａ）成分とドメインを構成する（ｂ）成分との混合割合やシート厚み、及び／又は目的とする反射特性などにより異なるので一該には言えないが、１時間以上であることが好ましい。１時間未満であると加圧ガスのポリプロピレン系シートへの拡散の関係で流体をポリプロピレン系シートに十分含有させることが出来ないことがある。上限値は、加圧ガスの含有温度、及び／または含有圧力に影響されるが、生産効率の観点から４８時間以下、好ましくは２４時間以下、より好ましくは１２時間以下である。
【００３７】
ついで、加圧ガス中からポリプロピレン系シートを解放（逸脱）させて、ガスを含有したポリプロピレン系シートを加熱することにより多孔させる。この際、加圧ガス中から取り出した後、加熱させるまでの時間が変わると得られる反射シートの反射特性が変わる。具体的には、この時間が短いほど反射特性が良好なシートが得られる。発泡時の加熱温度は、前記マトリックスを構成する（ｂ）成分のガラス転移温度以上、ドメインを形成する（ａ）成分の融点以下の範囲であることが好ましい。加熱手段としては、熱風循環式熱処理炉、オイルバス、溶融塩バスなどが挙げられるが、取り扱い性の観点から熱風循環熱処理炉が好ましい。熱風循環式熱処理炉における発泡条件は、マトリックスを構成する（ａ）成分とドメインを構成する（ｂ）成分との混合割合により変化するため一該には言えないが、例えば発泡温度を１２０℃程度とし、発泡時間が１０秒〜５分となるようなラインスピードに設定する。その後これを冷却することにより所望の反射シートを得る。
このような方法により得られる反射シートは、光の散乱性を高める顔料や微粒子を添加しなくても、良好な反射特性を示すことが可能となる。
【００３８】
また、本発明のポリプロピレン系反射シートは、波長が５５０ｎｍの光に対する表面の反射率が９７％以上であることが必要である。かかる反射率が９７％以上であれば、良好な反射特性を示し、例えば液晶ディスプレイ等の画面に十分な明るさを与えることができる。反射率はガス含有温度、及び／又はガス含有圧力・保持時間、及び／又はガスを含有したポリプロピレン系シートを加熱する温度により調整が可能である。具体的には反射率を向上させるためには、ガス含有温度を低くし、ガス含有圧力を高め、できるだけ長く加圧ガス雰囲気中に保持させるのが好ましい。
【００３９】
また、本発明のポリプロピレン系反射シートとしての厚みは、所望する反射性能に応じて任意に設定でき、特に制限がないが、シート単体で良好な反射特性を有するためには２５０μｍ〜１ｍｍであることが好ましい。かかる範囲内であれば、反射板背面への光の漏洩が抑えられ、所定形状にした場合の形状保持性に優れる。
【００４０】
本発明のポリプロピレン系反射シートには、その性質を損なわない程度に添加剤、例えば、熱安定剤、酸化防止剤、紫外線吸収剤、光安定剤、結晶核剤、着色剤、帯電防止剤、滑剤、難燃剤などの各種添加剤を適宜配合してもよい。
【００４１】
尚、本発明のポリプロピレン系反射シートの形状は特に限定されない。例えば、上記のような方法で得られたシートのままの形状で液晶素子のサイドライトを面光源として機能させるための光反射板として用いることが可能である。
また、上記のようにして得られたポリプロピレン系反射シートを光源の周囲を部分的に囲むような形状に成形することにより、照明器具用の光反射板を得ることができる。
【００４２】
本発明のポリプロピレン系反射シートは、該反射シートの裏面側（すなわち、反射使用面とは反対側）に、金属薄膜層を形成することもできる。
【００４３】
金属薄膜層は、金属を蒸着することにより形成することができ、例えば、真空蒸着法、イオン化蒸着法、スパッタリング法、イオンプレーティング法等によって形成することができる。蒸着金属材料としては、反射率が高い材料であれば特に制限されることなく使用することができるが、一般的には、銀、アルミニウム等が好ましく、これらの中では銀が特に好ましい。
【００４４】
また、金属薄膜層は、金属の単層品や積層品、あるいは、金属酸化物の単層品や積層品でも、金属の単層品と金属酸化物の単層品との２層以上の積層体でもよい。金属薄膜層の厚みは、層を形成する材料や層形成法等によっても異なるが、通常は１０ｎｍ〜３００ｎｍの範囲内であることが好ましく、２０ｎｍ〜２００ｎｍの範囲内であることがさらに好ましい。金属薄膜層の厚みが１０ｎｍ以上であれば、充分な反射率が得られる。一方、金属薄膜層の厚みが３００ｎｍ以下であれば、生産効率がよく好ましい。
【００４５】
金属薄膜層は、ポリプロピレン系反射シート上に金属蒸着によって形成してもよいが、予め、合成樹脂フィルム等からなる中間層に金属薄膜層を形成したフィルムを作製しておき、このフィルムをポリプロピレン系反射シートと積層させてもよい。積層のしかたは、作製したフィルムの金属薄膜層とポリプロピレン系反射シートとを、あるいは、作製したフィルムの中間層とポリプロピレン系反射シートとを、単に重ね合わせることにより、または、重ね合わせて部分的もしくは全面的に接着させることにより積層することができる。接着方法としては、各種接着剤を用いて公知の方法により接着する方法、公知の熱接着法等を使用することができる。
【００４６】
このような金属薄膜層を有する場合の層構成を例示すると、ポリプロピレン系反射シート／（必要に応じて、アンカーコート層）／金属薄膜層／保護層の層構成、あるいは、ポリプロピレン系反射シート／中間層／（必要に応じて、アンカーコート層）／金属薄膜層／保護層の層構成等が挙げられる。ただし、ポリプロピレン系反射シートは光が照射される側に配置される。また、これらの層の間に、さらに他の層を有していてもよいし、ポリプロピレン系反射シート、金属薄膜層等がそれぞれ独立に複数から構成されていてもよい。
【００４７】
また、本発明のポリプロピレン系反射シートを金属板もしくは樹脂板に被覆して反射板を形成することができる。この反射板は、液晶表示装置、照明器具、照明看板等に用いられる反射板として有用である。以下に、このような反射板の製造方法について一例を挙げて説明する。
【００４８】
反射シートを金属板もしくは樹脂板に被覆する方法としては、接着剤を使用する方法、接着剤を使用せずに熱融着する方法、接着性シートを介して接着する方法、押出しコーティングする方法等があり、特に限定されるものではない。例えば、金属板もしくは樹脂板の反射フィルムを貼り合わせる側の面に、ポリエステル系、ポリウレタン系、エポキシ系等の接着剤を塗布し、反射シートを貼り合わせることができる。この方法においては、リバースロールコーター、キスロールコーター等の一般的に使用されるコーティング設備を使用し、反射シートを貼り合わせる金属板等の表面に乾燥後の接着剤膜厚が２〜４μｍ程度となるように接着剤を塗布する。次いで、赤外線ヒーター及び熱風加熱炉により塗布面の乾燥及び加熱を行い、板の表面を所定の温度に保持しつつ、直にロールラミネーターを用いて、反射シートを被覆、冷却することにより、反射板を得ることできる。
【実施例】
【００４９】
以下に実施例でさらに詳しく説明するが、これらにより本発明は何ら制限を受けるものではない。なお、本明細書に表示されるフィルムについての種々の測定値及び評価は次のようにして行った。ここで、フィルムの押出機からの流れ方向を縦方向、その直交方向を横方向と呼ぶ。
【００５０】
（１）ガラス転移温度（Ｔｇ）、融点（Ｔｍ）
パーキンエルマー社製、示差熱走査型熱量計ＤＳＣ−７型を用い、ＪＩＳ  Ｋ７１２１に準じて、（ａ）成分である結晶性ポリプロピレン系樹脂、及び（ｂ）成分であるビニル芳香族化合物と共役ジエンとの共重合体またはその水素添加誘導体をＤＳＣ測定用アルミパンに約１０ｍｇを精秤し、−１００℃から１０℃／ｍｉｎの加熱速度にて２００℃まで昇温したサーモグラムからガラス転移温度（Ｔｇ）及び結晶融解ピーク温度（Ｔｍ）を求めた。
【００５１】
（２）反射率（％）
（株）日立製作所製の分光光度計（Ｕ−４０００）に積分球を取り付け、波長５５０ｎｍの光に対する反射率を測定した。尚測定前に、アルミナ白板の反射率が１００％となるよう光度計を設定し測定を実施した。
【００５２】
（３）シート厚み（ｍｍ）
１／１０００ｍｍのダイアルゲージを用い、得られたシートの面内を不特定に１０箇所測定し、その平均値を算出し、少数第３位を四捨五入した値を記載した。
【００５３】
（実施例１）
ポリプロピレン系シートを形成する樹脂組成物としては、（ａ）成分としてホモポリプロピレン「日本ポリプロ社製：ＦＹ４」（結晶化ピーク温度＝１６２℃）８０質量部と、（ｂ）成分として水素添加スチレンブタジエンラバー「ＪＳＲ社製：ダイナロン１３２０Ｐ」（ガラス転移温度＝−５０℃、スチレン含有量＝１０％）２０質量部とをドライブレンドしたものを、押出機設定温度１８０℃〜２００℃に設定したφ２５ｍｍ同方向ニ軸押出機（Ｌ／Ｄ＝４０）に投入して溶融混練し、ダイ温度２００℃、ダイ幅３００ｍｍ、リップギャップ１ｍｍとなるＴダイから押出し、キャスト温度３０℃の設定でキャスティングし、幅＝２５０ｍｍ、厚み＝４００μｍのガス含有前シートを得た。ついで、得られたガス含有前シートを長さ３０ｃｍとなるように切り出し、切り出したシートを４０℃に温調された圧力容器に投入し、炭酸ガス（二酸化炭素）で２０ＭＰａに加圧し、ガス含有前シートに炭酸ガス（二酸化炭素）を含有させた。シートへの炭酸ガス（二酸化炭素）の含有時間は１２時間とした。その後、圧力容器のリークバルブを全解放し、減圧速度＝１ＭＰａ／ｓｅｃで容器内の圧力を解放し、容器内からシートを取り出し、ガスが含有したシートを１２０℃に設定した熱風循環式熱処理炉内に１分間投入し、投入後圧空エアーで表面を冷却し本発明のポリプロピレン系反射シートを得た。得られた反射シートの厚さは６４０μｍであった。得られた結果を表１に示す。また、得られた反射シートの中心付近の多孔分布のＳＥＭ像を図１に示す。
【００５４】
（実施例２）
実施例１において、（ａ）成分をプロピレン−エチレン共重合体「日本ポリプロ社製：ＮＥＷＣＯＮ  ＮＦ２１０３Ａ」（結晶融解ピーク温度＝１６７℃）とした以外は同様の方法でポリプロピレン系反射シートを得た。得られた反射シートの厚さは６６０μｍであった。
【００５５】
（実施例３）
実施例１において、（ｂ）成分を水素添加スチレンイソプレンラバー「クラレ社製：ハイブラー７１２５」（ガラス転移温度＝−１５℃、スチレン含有量＝２０％）とした以外は同様の方法でポリプロピレン系反射シートを得た。得られた反射シートの厚さは６４０μｍであった。
【００５６】
（実施例４）
実施例１において、（ａ）成分をプロピレン−エチレン共重合体「日本ポリプロ社製：ＺＥＬＡＳ５０５３」と（結晶化ピーク温度＝１６５℃）し、（ｂ）成分を水素添加スチレンイソプレンラバー「クラレ社製：ハイブラー７１２５（ガラス転移温度＝−１５℃）」とし、ブレンド比率を質量比で（ａ）成分／（ｂ）成分＝７５／２５とした以外は同様の方法でポリプロピレン系反射シートを得た。得られた反射シートの厚さは６５０μｍであった。
【００５７】
（実施例５）
実施例１においてガス含有前シートの厚みを２５０μｍとした以外は同様の方法でポリプロピレン系反射シートを得た。得られた反射シートの厚さは３５０μｍであった。
【００５８】
（比較例１）
ポリプロピレン系シートを形成する樹脂組成物をホモポリプロピレン「日本ポリプロ社製：ＦＹ４」（結晶化ピーク温度＝１６２℃）のみとし、（ｂ）成分を有さない以外は実施例１と同様の方法でシートを得た。得られたシートの厚みは４００μｍであった。（ｂ）成分を有さない場合には多孔化が見受けられず、ガス含有前のシートと同様の透明性を有するシートとなった。
【００５９】
（比較例２）
実施例１において、（ａ）成分と（ｂ）成分の比率を質量比にて、（ａ）成分／（ｂ）成分＝５０／５０とした以外は同様の方法でシートを得た。得られたシートはガスが含有したシートを１２０℃に設定した熱風循環式熱処理炉内に１分間投入した直後は全体的に白化したが、経時的に空孔が消失しガス含有前のシートと同様の透明性を有するシートとなった。シートの厚みは４００μｍであった。
【００６０】
【表１】
2008224963.tif 000003
【００６１】
表１よりから明らかなように、実施例１〜５の本発明の反射フィルムは、波長５５０ｎｍにおける光の反射率が９７％以上であって、高い光反射特性を有していることがわかる。これに対して、ポリプロピレン単体の場合（比較例１）には、ガス含有シートに熱処理を施してもガス含有前シートと同様の透明性を有するシートとなった。また、（ｂ）成分であるビニル芳香族化合物と共役ジエンとの共重合体またはその水素添加誘導体の割合が本発明の範囲外の場合（比較例２）は、ガス含有シートに熱処理を施した直後には白化するが、経時的に空孔が消失しガス含有前のシートと同様の透明性を有するシートとなり、反射率が実施例１〜５の反射フィルムに劣ることが確認できた。
【図面の簡単な説明】
【００６２】
【図１】実施例１で得られた反射シートの中心付近の多孔分布のＳＥＭ像（倍率３０００倍）である。
【図２】実施例１で得られた反射シートの中心付近の多孔分布のＳＥＭ像（倍率１００００倍）である。
【図１】
2008224963.tif 000004
【図２】
2008224963.tif 000005